(57)【要約】【課題】連続鋳造における最終凝固位置、および最終凝固形状をより精度良く推定し、その推定結果によって鋳造制御する。【解決手段】連続鋳造における上記鋳片の凝固状態を記２次冷却の冷却条件に基づく熱流束を使用した熱伝達モデルによって推定する。温度計４ｂで鋳片の引き抜き方向である鋳片長手方向の予め設定した計測位置で鋳片幅方向の温度分布を計測する。また、上記熱伝達モデルで推定した上記計測位置での推定温度と、上記温度分布計測手段で計測した鋳片幅方向の温度分布とが一致するように、上記熱流束の鋳片幅方向の熱流束分布を補正する。推定した最終凝固の形状に基づき鋳型内の溶鋼に対する磁場による制動力を調整して、最も上流側の凝固完了位置と最も下流側の凝固完了位置との差が設定長さ以下になるように鋳片の凝固完了位置の幅方向形状を制御する。【選択図】        図１
2014036999.tif 000002
【特許請求の範囲】
【請求項１】
鋳片を軽圧下するための軽圧下帯が備えられた連続鋳造機の操業条件を用いて凝固状態を推定計算し、最終凝固位置および形状を予測しながら、鋳片の凝固完了位置を軽圧下帯の範囲内に制御して溶鋼を連続鋳造する連続鋳造鋳片の製造方法であって、
鋳片幅方向の表面温度分布を計測し、この計測された表面温度実測値と上記凝固状態推定計算結果の上記表面温度分布計測位置における表面温度推定値との誤差が最小となるように、鋳片断面温度分布の計算値を修正し再推定計算することにより、最終凝固位置および形状の予測精度を向上させて最終凝固の形状を予測し、
上記予測した最終凝固の形状に基づき、浸漬ノズルからの溶鋼吐出流に対する、鋳型の長辺に沿って鋳型の短辺側から浸漬ノズル側へ向かって水平方向に磁界を移動させることによって発生する制動力を調整して、最も上流側の凝固完了位置と最も下流側の凝固完了位置との差が、予め設定した設定長さ以下になるように鋳片の凝固完了位置の幅方向形状を制御することを特徴とする連続鋳造の連続鋳造鋳片の製造方法。
【請求項２】
鋳片を軽圧下するための軽圧下帯が備えられた連続鋳造機の操業条件を用いて凝固状態を推定計算し、最終凝固位置および形状を予測しながら、鋳片の凝固完了位置を軽圧下帯の範囲内に制御して溶鋼を連続鋳造する連続鋳造鋳片の製造方法であって、
鋳片幅方向の表面温度分布を計測し、この計測された表面温度実測値と上記凝固状態推定計算結果の上記表面温度分布計測位置における表面温度推定値との誤差が最小となるように、鋳片断面温度分布の計算値を修正し再推定計算することにより、最終凝固位置および形状の予測精度を向上させて最終凝固の形状を予測し、
上記予測した最終凝固の形状に基づき、浸漬ノズルからの溶鋼吐出流に対する鋳型の長辺に沿って鋳型の短辺側から浸漬ノズル側へ向かって水平方向に磁界を移動させることによって発生する制動力の調整、及び２次冷却の幅切り量の調整の少なくとも一方の調整を実施して、最も上流側の凝固完了位置と最も下流側の凝固完了位置との差が、予め設定した設定長さ以下になるように鋳片の凝固完了位置の幅方向形状を制御することを特徴とする連続鋳造鋳片の製造方法。
【請求項３】
鋳片断面温度分布の計算値を修正し再推定計算するにあたっては、
上記表面温度分布計測位置より上流で、かつ最終凝固位置より上流である位置を定め、該定めた上流位置での断面の温度分布を最適化手法を用い修正し、該修正された上流位置での断面の温度分布を用いて再推定計算することを特徴とする請求項１又は請求項２に記載した連続鋳造鋳片の製造方法。
【請求項４】
鋳片を軽圧下するための軽圧下帯が備えられた連続鋳造機を用い、鋳型に注入された溶鋼を、引き抜きながら２次冷却を行うことで凝固させ、鋳片の凝固完了位置を軽圧下帯の範囲内に制御して溶鋼を連続鋳造する連続鋳造鋳片の製造方法であって、
少なくとも上記２次冷却の冷却条件に基づく熱流束を使用した熱伝達モデルによって上記鋳片の凝固状態を推定すると共に、鋳片長手方向における予め設定した計測位置での鋳片幅方向の温度分布を計測し、
上記計測位置における上記熱伝達モデルで推定した推定温度と上記計測した鋳片幅方向の温度分布とが一致するように、上記熱流束の鋳片幅方向の熱流束分布を補正することで、上記熱伝達モデルの出力を修正して、最終凝固形状を推定し、
上記推定した最終凝固形状に基づき、浸漬ノズルからの溶鋼吐出流に対する、鋳型の長辺に沿って鋳型の短辺側から浸漬ノズル側へ向かって水平方向に磁界を移動させることによって発生する制動力を調整して、最も上流側の凝固完了位置と最も下流側の凝固完了位置との差が、予め設定した設定長さ以下になるように鋳片の凝固完了位置の幅方向形状を制御することを特徴とする連続鋳造鋳片の製造方法。
【請求項５】
鋳片を軽圧下するための軽圧下帯が備えられた連続鋳造機を用い、鋳型に注入された溶鋼を、引き抜きながら２次冷却を行うことで凝固させ、鋳片の凝固完了位置を軽圧下帯の範囲内に制御して溶鋼を連続鋳造する連続鋳造鋳片の製造方法であって、
少なくとも上記２次冷却の冷却条件に基づく熱流束を使用した熱伝達モデルによって上記鋳片の凝固状態を推定すると共に、鋳片長手方向における予め設定した計測位置での鋳片幅方向の温度分布を計測し、
上記計測位置における上記熱伝達モデルで推定した推定温度と上記計測した鋳片幅方向の温度分布とが一致するように、上記熱流束の鋳片幅方向の熱流束分布を補正することで、上記熱伝達モデルの出力を修正して、最終凝固形状を推定し、
上記推定した最終凝固形状に基づき、浸漬ノズルからの溶鋼吐出流に対する鋳型の長辺に沿って鋳型の短辺側から浸漬ノズル側へ向かって水平方向に磁界を移動させることによって発生する制動力の調整、及び２次冷却の幅切り量の調整の少なくとも一方の調整を実施して、最も上流側の凝固完了位置と最も下流側の凝固完了位置との差が、予め設定した設定長さ以下になるように鋳片の凝固完了位置の幅方向形状を制御することを特徴とする連続鋳造鋳片の製造方法。
【請求項６】
鋳片長手方向に沿って上記計測位置を２箇所以上設定し、その各計測位置でそれぞれ鋳片幅方向の温度分布を計測すると共に、各計測位置毎に、上記熱伝達モデルで推定した推定温度と上記計測した鋳片幅方向の温度分布とが一致するように、上記熱流束の鋳片幅方向の熱流束分布の補正を繰り返すことを特徴とする請求項４又は請求項５に記載した連続鋳造鋳片の製造方法。
【請求項７】
上記２次冷却は、複数の冷却ゾーンによって実施され、
上記熱流束分布を補正するための熱流束分布の補正係数を上記各冷却ゾーン毎に個別に設定することを特徴とする請求項４〜請求項６のいずれか１項に記載した連続鋳造鋳片の製造方法。
【請求項８】
上記予め設定した設定長さは２ｍであることを特徴とする請求項１〜請求項７のいずれか１項に記載した連続鋳造鋳片の製造方法。
【発明の詳細な説明】
【技術分野】
【０００１】
本発明は、連続鋳造プロセスの２次冷却制御における、鋳片の凝固状態（鋳片温度状態）を推定かつ制御する技術に係るものである。本発明はまた、少なくとも連続鋳造中の機内（ストランド内）の最終凝固の形状を正確に把握し、鋳片内部品質と相関の高い最終凝固形状を状態推定し、かつ制御する技術に関する。
【背景技術】
【０００２】
連続鋳造における鋳片の凝固状態のオンライン推定計算は、従来から様々な方法が提案されている。例えば特許文献１には次の計算方法が記載されている。すなわち、連続鋳造中のストランド内に所定長さの鋳込みが進行する毎に鋳込み方向（鋳片長手方向）に垂直な計算（断）面を発生させる。そして、発生させた各計算面が、鋳込み方向に連続して設定された複数のゾーンをそれぞれ通過し、さらに次のゾーン入側境界に到達した時点で、計算面が直前に通過したゾーンの平均冷却条件を基に該計算面内の２次元凝固計算を行う。更に、計算面内の温度分布を、次のゾーン以降で行う凝固計算の初期値として与え、順次計算面内の凝固計算を行って、最終ゾーン入側境界での計算面内の温度分布を求める。
【０００３】
また特許文献２には、連続鋳造における凝固状態をシミュレートする演算手段において、少なくとも１点の鋳片表面温度を測定する手段を用いて、表面温度の計算値とその測定温度とが一致するように熱流束分布を修正する演算手段を有する凝固計算方法が開示されている。
ここで、最終凝固位置を常時把握することは、鋼種によって偏析などの品質異常防止のため、また鋳片長手方向の適切な位置において適切な鋳片圧下を行うために必要とされている。また生産性向上のため、機端位置の手前ぎりぎりで鋳造を行っている鋼種においては、機端抜けによる鋳片膨らみなどのトラブルを防止出来る最終凝固位置を機内に収めるために、最終凝固位置の把握が必要である。
【０００４】
また最終凝固形状は鋳片内部の成分偏析などの品質異常と相関が強いと考えられ、例えば凝固形状の凹凸が大きいほど成分偏析が大きいとされている。そのため、品質異常防止・品質管理のため、凝固形状の常時把握が求められている。
【先行技術文献】
【特許文献】
【０００５】
【特許文献１】特開２００２−１７８１１７号公報
【特許文献２】特開平１０−２９１０６０号公報
【発明の概要】
【発明が解決しようとする課題】
【０００６】
最終凝固位置や凝固形状の推定を目的として、連続鋳造（以下、ＣＣとも略記する）中の鋳片の内部温度計測の方法としては様々提案されているものの、使用環境が高温多湿であるがゆえに、操業中に常時使用できるものは未だない。
例えば、超音波センサを使用して最終凝固状態を推定する方法では、十分な信号強度を得るには、超音波センサを鋳片から８ｍｍ以内の位置に設置する必要があり、そのため、センサは８００℃程度の高温環境下にさらされる。冷却水で冷却するなどの対策をとっても、連続使用する場合、センサが故障するケースが多い。また最終凝固形状の幅方向の分布を計測するには、幅方向に多数の超音波センサを設置するか、もしくはセンサを幅方向に自動的に動作させる必要がある。その場合、各幅方向位置でセンサを鋳片から適切な距離に自動的に保つのは難しい。
このため、特許文献１に記載のような凝固計算によってしか内部状態を推定できないのが現状である。このような凝固計算の調整においては、鋳片に鋲打ちなどして、凝固位置を確認して現実との一致性を補償したり、一時的に超音波などによる断面平均温度計測を実施したりして調整が実施される。そして、一旦調整が行われると、計算結果を信用した実操業を行う。
【０００７】
しかしながら、鋳造条件の変更や冷却機器の変更、あるいは経年劣化、一時的な故障など、計算調整が行われた時点と異なる状態が発生し、計算による凝固状態の推定結果が実際の凝固状態と異なる状況が発生するという問題がある。
ここで特許文献２には、上記のように計算により推定した凝固状態と実際の凝固状態とのずれを表面温度計測値によって修正する方法が記載されている。しかし、この特許文献２には、冷却による熱流束を温度誤差に基づいて直接修正する方法が記載されているものの、特許文献２に記載の方法では、最終凝固位置や形状の推定はできない。
【０００８】
また磁場による鋳型内の流量制御や２次冷却制御においては、凝固位置で最終凝固形状がフラットになる、つまり長手方向の最終凝固位置が幅方向で凹凸なく均一になるように設計、設定を行っているが、実際の操業においては、鋳型内で発生する幅方向むらやスプレーつまり、ロール間の流れ水の影響などにより長手方向、幅方向の冷却むらが発生し、最終凝固位置や形状が変化する。最終凝固位置・形状は鋳片品質に関わる指標であり、その常時把握は、品質管理や品質向上のための最終凝固位置・形状の管理制御に必要である。
本発明は、上記のような問題点に着目してなされたもので、連続鋳造における最終凝固位置、および最終凝固形状をより精度良く推定し、その推定結果によって鋳造制御することを目的とする。
【課題を解決するための手段】
【０００９】
上記課題を解決するために、本発明の連続鋳造鋳片の製造方法の一態様は、鋳片を軽圧下するための軽圧下帯が備えられた連続鋳造機の操業条件を用いて凝固状態を推定計算し、最終凝固位置および形状を予測しながら、鋳片の凝固完了位置を軽圧下帯の範囲内に制御して溶鋼を連続鋳造する連続鋳造鋳片の製造方法であって、
鋳片幅方向の表面温度分布を計測し、この計測された表面温度実測値と上記凝固状態推定計算結果の上記表面温度分布計測位置における表面温度推定値との誤差が最小となるように、鋳片断面温度分布の計算値を修正し再推定計算することにより、最終凝固位置および形状の予測精度を向上させて最終凝固の形状を予測し、
上記予測した最終凝固の形状に基づき、浸漬ノズルからの溶鋼吐出流に対する、鋳型の長辺に沿って鋳型の短辺側から浸漬ノズル側へ向かって水平方向に磁界を移動させることによって発生する制動力を調整して、最も上流側の凝固完了位置と最も下流側の凝固完了位置との差が、予め設定した設定長さ以下になるように鋳片の凝固完了位置の幅方向形状を制御することを特徴とする。
【００１０】
また、本発明の連続鋳造鋳片の製造方法の一態様は、鋳片を軽圧下するための軽圧下帯が備えられた連続鋳造機の操業条件を用いて凝固状態を推定計算し、最終凝固位置および形状を予測しながら、鋳片の凝固完了位置を軽圧下帯の範囲内に制御して溶鋼を連続鋳造する連続鋳造鋳片の製造方法であって、
鋳片幅方向の表面温度分布を計測し、この計測された表面温度実測値と上記凝固状態推定計算結果の上記表面温度分布計測位置における表面温度推定値との誤差が最小となるように、鋳片断面温度分布の計算値を修正し再推定計算することにより、最終凝固位置および形状の予測精度を向上させて最終凝固の形状を予測し、
上記予測した最終凝固の形状に基づき、浸漬ノズルからの溶鋼吐出流に対する鋳型の長辺に沿って鋳型の短辺側から浸漬ノズル側へ向かって水平方向に磁界を移動させることによって発生する制動力の調整、及び２次冷却の幅切り量の調整の少なくとも一方の調整を実施して、最も上流側の凝固完了位置と最も下流側の凝固完了位置との差が、予め設定した設定長さ以下になるように鋳片の凝固完了位置の幅方向形状を制御することを特徴とする。
【００１１】
このとき、鋳片断面温度分布の計算値を修正し再推定計算するにあたっては、
上記表面温度分布計測位置より上流で、かつ最終凝固位置より上流である位置を定め、該定めた上流位置での断面の温度分布を最適化手法を用い修正し、該修正された上流位置での断面の温度分布を用いて再推定計算しても良い。
【００１２】
また、本発明の連続鋳造鋳片の製造方法の一態様は、鋳片を軽圧下するための軽圧下帯が備えられた連続鋳造機を用い、鋳型に注入された溶鋼を、引き抜きながら２次冷却を行うことで凝固させ、鋳片の凝固完了位置を軽圧下帯の範囲内に制御して溶鋼を連続鋳造する連続鋳造鋳片の製造方法であって、
少なくとも上記２次冷却の冷却条件に基づく熱流束を使用した熱伝達モデルによって上記鋳片の凝固状態を推定すると共に、鋳片長手方向における予め設定した計測位置での鋳片幅方向の温度分布を計測し、
上記計測位置における上記熱伝達モデルで推定した推定温度と上記計測した鋳片幅方向の温度分布とが一致するように、上記熱流束の鋳片幅方向の熱流束分布を補正することで、上記熱伝達モデルの出力を修正して、最終凝固形状を推定し、
上記推定した最終凝固形状に基づき、浸漬ノズルからの溶鋼吐出流に対する、鋳型の長辺に沿って鋳型の短辺側から浸漬ノズル側へ向かって水平方向に磁界を移動させることによって発生する制動力を調整して、最も上流側の凝固完了位置と最も下流側の凝固完了位置との差が、予め設定した設定長さ以下になるように鋳片の凝固完了位置の幅方向形状を制御することを特徴とする。
【００１３】
ここで、「計測位置での推定温度と、上記温度分布計測手段で計測した鋳片幅方向の温度分布とが一致するように、」とは当該一致の状態を目標として処理、つまり一致する状態に近付くように処理を行うことを指す。
また、「一致する」とは、熱伝達モデルで推定した上記計算位置での推定温度と、上記温度分布計測手段で計測した鋳片幅方向の温度分布との差が、例えば、鋳片の幅方向端部５０ｍｍを除いて±１０℃以内の状態、好ましくは±５℃以内となっている状態である。
【００１４】
また、本発明の連続鋳造鋳片の製造方法の一態様は、鋳片を軽圧下するための軽圧下帯が備えられた連続鋳造機を用い、鋳型に注入された溶鋼を、引き抜きながら２次冷却を行うことで凝固させ、鋳片の凝固完了位置を軽圧下帯の範囲内に制御して溶鋼を連続鋳造する連続鋳造鋳片の製造方法であって、
少なくとも上記２次冷却の冷却条件に基づく熱流束を使用した熱伝達モデルによって上記鋳片の凝固状態を推定すると共に、鋳片長手方向における予め設定した計測位置での鋳片幅方向の温度分布を計測し、
上記計測位置における上記熱伝達モデルで推定した推定温度と上記計測した鋳片幅方向の温度分布とが一致するように、上記熱流束の鋳片幅方向の熱流束分布を補正することで、上記熱伝達モデルの出力を修正して、最終凝固形状を推定し、
上記推定した最終凝固形状に基づき、浸漬ノズルからの溶鋼吐出流に対する鋳型の長辺に沿って鋳型の短辺側から浸漬ノズル側へ向かって水平方向に磁界を移動させることによって発生する制動力の調整、及び２次冷却の幅切り量の調整の少なくとも一方の調整を実施して、最も上流側の凝固完了位置と最も下流側の凝固完了位置との差が、予め設定した設定長さ以下になるように鋳片の凝固完了位置の幅方向形状を制御することを特徴とする。
【００１５】
このとき、鋳片長手方向に沿って上記計測位置を２箇所以上設定し、その各計測位置でそれぞれ鋳片幅方向の温度分布を計測すると共に、各計測位置毎に、上記熱伝達モデルで推定した推定温度と上記計測した鋳片幅方向の温度分布とが一致するように、上記熱流束の鋳片幅方向の熱流束分布の補正を繰り返すようにしても良い。
【００１６】
また、上記２次冷却は、複数の冷却ゾーンによって実施され、
上記熱流束分布を補正するための熱流束分布の補正係数を上記各冷却ゾーン毎に個別に設定するようにしても良い。
また、上記予め設定した設定長さは例えば２ｍとすれば良い。
【発明の効果】
【００１７】
本発明によれば、鋳片幅方向の実測温度を用いてモデルのパラメータを補正することで、推定した最終凝固位置・形状をリアルタイムに監視し、それらに基づき鋳型に設置された磁場力や２次冷却の幅切り量を制御することで、鋳片幅方向の凝固完了位置の形状を平坦化しながら鋳造することができ、その結果、鋳片の中心偏析などの品質異常を発生させない鋳造条件の修正が可能となる。
【図面の簡単な説明】
【００１８】
【図１】本発明が適用される第１実施形態の垂直曲げ型連鋳機の構成例を示す図である。
【図２】第１実施形態に係る連続鋳造の最終凝固予測方法の考え方を示す図である。
【図３】最適化計算およびＣＥの位置・形状を予測する処理の流れを示す図である。
【図４】機端の放射温度計計測位置の表面温度の予測値と実測値との比較図である。
【図５】第１実施形態に係る最終凝固予測方法を適用した予測値と実測値との比較図である。
【図６】クレータエンド位置・形状の変化を示す図である。
【図７】本発明に基づく第２及び第３実施形態に係る連鋳機の構成を説明する概要図である。
【図８】本発明に基づく第２実施形態に係る凝固状態推定部での補正処理を説明するフロー図である。
【図９】メッシュ分割の例を示す図である。
【図１０】補正を実施しない場合における温度計４ｂでの計算結果と実測値とを比較する図である。
【図１１】本発明に基づく第２実施形態に係る温度計４ｂでの計算結果と実測値とを比較する図である。
【図１２】補正係数ｄｉの補正例を示す図である。
【図１３】補正しない場合における最終凝固位置及び形状を示す図である。
【図１４】本発明に基づく第２実施形態に係る補正を実施した場合における最終凝固位置及び形状を示す図である。
【図１５】本発明に基づく第２実施形態に係るゾーン毎に熱伝達係数の補正係数を設けた場合と、全ゾーン共通の熱伝達係数の補正係数を設けた場合での同一幅方向温度を使用時での最終凝固位置及び形状の違いを示す図である。
【図１６】本発明に基づく第３実施形態に係る凝固状態推定部での補正処理を説明するフロー図である。
【図１７】温度計４ａの計測位置での補正後の計算断面温度分布を示す図である。
【図１８】温度計４ａの計測値位置で補正した場合における温度計４ｂの計測位置でのモデル計算温度と実測温度とを比較した図である。
【図１９】本発明に基づく第３実施形態に係る温度計４ｂでの計算結果と実測値とを比較する図である。
【図２０】温度計計測結果に基づく補正を行わない場合における最終凝固位置及び形状を示す図である。
【図２１】本発明に基づく第３実施形態に係る補正を実施した場合における最終凝固位置及び形状を示す図である。
【図２２】本実施形態のスラブ連続鋳造機の鋳型部位の概略斜視図である。
【図２３】図２２に示すスラブ連続鋳造機の鋳型部位の概略正面図である。
【図２４】溶鋼吐出流に制動力を与えるべく移動磁場を印加する場合の磁場印加方法を模式的に示す図である。
【図２５】溶鋼吐出流に加速力を与えるべく移動磁場を印加する場合の磁場印加方法を模式的に示す図である。
【図２６】２次冷却帯のスプレーノズルの構成を示す概略図である。
【図２７】凝固完了位置の幅方向形状の１例を示す図である。
【発明を実施するための形態】
【００１９】
本発明の実施形態を図面を参照しながら説明する。
（第１実施形態）
図１は、本発明が適用される垂直曲げ型連鋳機の構成例を示す図である。図中、１はタンディッシュ、２は鋳型、３は浸漬ノズル、４は表面温度分布計測器、５は鋳片、６はサポートロール、および７〜１３は冷却ゾーンをそれぞれ表す。
【００２０】
垂直曲げ型連鋳機では、タンディッシュ１の下方に鋳型２が設けられ、タンディッシュ１の底部に鋳型２への溶鋼供給口となる浸漬ノズル３が設けられている。そして、鋳型２の下方には、サポートロール６が設置されている。冷却ゾーン７〜１３は、それぞれ分割された２次冷却帯を構成している。
各冷却ゾーンには、複数のスプレーまたはエアミストスプレー用のノズルが配置されており、スプレーノズルから鋳片の表面に２次冷却水が噴霧される。なお、冷却ゾーンにおいて、反基準面側（上面側）の冷却ゾーンをaで表示し、基準面側（下面側）をbで表示している。
【００２１】
また、図１では合計7つの冷却ゾーンを示しているが、これは概念図であり、実際の連鋳機のゾーン数は機長などによりいくつに分割されるかは様々である。
さらに、鋳片５を軽圧下するための、圧下ロール（軽圧下ロール）が設置されている。すなわち、本実施形態の連続鋳造機は、図１に示すように、サポートロール６の一部として鋳片５を軽圧下するための軽圧下帯１６が設置されている。軽圧下帯１６は複数組のサポートロール６で構成され、対向するサポートロール６のロール間の間隔が鋳片５の鋳造方向下流側に向かって徐々に狭くなるように設定され、鋳片５に対して圧下力を付加することの可能な構造になっている。
なお、軽圧下帯１６とは、対向するサポートロール６のロール間の間隔（「ロール間隔」と云う）が鋳片５の鋳造方向下流側に向かって徐々に狭くなるように設定され、鋳片５に対して圧下力を付与することの可能なサポートロール６の群である。
【００２２】
また上記鋳型２は、図２２及び図２３に示すように、長手方向で対向する鋳型長辺２ａと、この鋳型長辺２ａ内に内装され且つ短手方向で対向する鋳型短辺２ｂとから構成され、この鋳型２の上方所定位置にタンディッシュ１が配置されている。タンディッシュ１の底部には上ノズル２１が設置され、そして、上ノズル２１の下面に接して、固定板２２、摺動板２３及び整流ノズル２４からなる浸漬ノズル３が配置され、更に、浸漬ノズル３の下面に接して、下部に一対の吐出孔１９を有する浸漬ノズル３が配置され、タンディッシュ１から鋳型２への溶鋼流出孔２５が形成されている。浸漬ノズル３の内壁面へのアルミナ付着防止のために、上ノズル２１、固定板２２、浸漬ノズル３等から溶鋼流出孔２５内にＡｒガスや窒素ガス等の非酸化性ガスが吹き込まれている。
【００２３】
鋳型長辺２ａの背面には、移動磁場発生装置４０が配置されている。その移動磁場発生装置４０は、浸漬ノズル３を境として鋳型長辺２ａの幅方向左右で２つに分割された合計４基、配置されている。その移動磁場発生装置４０は、その鋳造方向の中心位置を吐出孔１９の直下位置とし、鋳型長辺２ａを挟んで対向して配置されている。それぞれの移動磁場発生装置４０は電源（図示せず）と結線されており、電源から供給される電力により、移動磁場発生装置４０から印加される磁場強度及び磁場移動方向がそれぞれ個別に制御されるようになっている。
【００２４】
この移動磁場発生装置４０により印加される磁場は移動磁場であり、浸漬ノズル３からの溶鋼吐出流３１に制動力を与えるべく磁場を印加する場合には、図２４に示すように、移動磁場の移動方向を鋳型短辺２ｂ側から浸漬ノズル３側とし、一方、浸漬ノズル３からの溶鋼吐出流３１に加速力を与えるべく磁場を印加する場合には、図２５に示すように、移動磁場の移動方向を浸漬ノズル３側から鋳型短辺２ｂ側とする。なお、図２４及び図２５は、磁場の移動方向を鋳型２の真上から示した図であり、図中の矢印が磁場の移動方向を表している。
【００２５】
また、幅切りのための２次冷却スプレーノズルを備える。
２次冷却のスプレーノズル６０は、図２６に示すように、鋳造方向に並んだサポートロール６の各間隙に鋳片５の幅方向で２箇所設置されており、鋳片長辺面に対してその高さ位置が変更可能な構造になっている。この場合、スプレーノズル６０は、スプレーノズル６０の噴霧角度を２θとしたときに、鋳片５の中心を通り、鋳片長辺面に垂直な線Ｚ−Ｚ’に対して角度θの方向に移動しながら昇降するようになっており、その高さ位置を任意に変更することで、任意の幅切り量で噴霧することができる。例えば、図２６に示すようにスプレーノズル６０の先端位置が高さＨ1 の場合には幅切り量は幅Ｗ1 となり、高さ位置が高さＨ2 の場合には幅切り量は幅Ｗ2 となる。図２６では鋳片５の反対面側（下面側）のスプレーノズルを図示していないが、反対側も同一の構造になっている。また、図２６ではスプレーノズル６０が鋳片幅方向に２箇所の例で説明したが、３箇所以上の場合にも、構造が若干複雑にはなるが、同様な方法で幅切り量を調整することができる。なお、幅切り量を調整する方法は、このようなスプレーノズル６０を移動する方法に限る訳ではなく、例えば鋳片幅方向に多数のスプレーノズルを設置しておき、幅切り位置に該当するスプレーノズルからの噴霧を止めるようにすることも可能であり、また、鋳片表面とスプレーノズルとの間に可動式の遮蔽板を設置しても可能である。
【００２６】
スラブ表面温度分布計測器４は、例えば機端におけるスラブの幅方向表面温度分布を計測する温度計である。これに用いる温度計は、直接温度分布を計測できる放射温度計でも部分計測の温度計をスキャンする方法でも、さらに縦波超音波や横波超音波を用いた超音波透過時間の温度依存性を利用した鋼板内部温度計であっても、幅方向の温度分布を計測できるものであれば、計測方式は問わない。    
【００２７】
ＣＣ（連鋳機）の２次冷却計算は、例えば、単位長さ（鋳造方向）にスライスされた鋳片断面を考え、鋳造中のストランド内の場所に応じて、水冷、空冷、ミスト冷却、ロール抜熱などで様々な状況での境界条件の熱流束を与えて、以下の式（１）に示す２次元伝熱方程式を解くことで実施される。
【００２８】
【数１】
2014036999.tif 000003
【００２９】
このとき、スライスされた単位長さの断面を連続的に次々と発生させ、計算することによって、非定常温度計算も実現することができる。現在、計算機能力が飛躍的に向上しており、水冷実績データ、鋳造速度、タンディッシュ(Ｔ／Ｄ)溶鋼温度などの操業条件をオンラインで取り込み、リアルタイムで２次冷却計算を実施することが可能となっている。この計算により、鋳片の最終凝固位置がどこにあるかを、固相線温度を用いることで算出することが可能である。
【００３０】
本実施形態では、この２次冷却計算の温度推定値と実測した温度を用いて２次冷却計算を修正する方法を先ず提供する。図２は、本発明に基づく実施形態に係る連続鋳造の最終凝固予測方法の考え方を示す図である。ここでは、機端に近い位置の鋳片表面温度として温度計測個所を記述してあるが、機内の温度計測であっても構わない。
計算は、まず鋳造方向単位長さの２次元断面スライス1枚ごとをメニスカスから機端まで連続して温度計算を行う。すなわち、２次冷却計算全体を一度実行し、上流境界条件・機端表面温度分布を計算する。
【００３１】
次に、機内あるいは機端部温度計により、幅方向表面温度分布を計測する。
そして、表面温度観測位置における鋳片表面温度計算値と表面温度実測値の差を誤差面積などで評価関数とし、その値を用いて評価する。その評価関数値が小さくなるように温度計測位置より上流で、最終凝固すなわちクレータエンド（以下、ＣＥとも略記する）の位置よりも上流の適当な位置を定め、その断面の温度分布を修正する。 この断面の温度
分布修正と温度誤差の評価関数による評価の繰り返しにより、評価関数が最小となる温度分布を算出（最適化計算）し、その温度分布に基づいて再計算した結果を、もっとも誤差の少ない温度とする。
このようにして、評価関数を最小にする上流位置の断面温度分布が得られたならば、その位置から下流へ向かって操業条件に沿った冷却計算を再度実施して最終凝固位置・形状を算出する。
【００３２】
図３は、最適化計算およびＣＥの位置・形状を予測しつつ鋳片幅方向形状制御を行う処理の流れを示す図である。
Ｓｔｅｐ１００では、ＣＥ位置より上流の位置を定め温度分布を仮定して与える。そして、Ｓｔｅｐ１０１で、温度モデルによる機端表面温度分布を推定計算する。推定計算した表面温度分布と実測した表面温度分布と比較し、その誤差を評価関数を用いて評価する（Ｓｔｅｐ１０２）。
【００３３】
そして、評価関数の収束性を判断し、収束と判断されない場合には、上流温度分布を修正する（Ｓｔｅｐ１０３）。
修正後は、Ｓｔｅｐ１０１へ戻り、Ｓｔｅｐ１０２で収束と判断されるまで繰り返す。収束と判断されれば、収束した温度条件で再計算して、最終的にＣＥの位置・形状予測を終了する（Ｓｔｅｐ１０４）。このようにして、制約を満足して評価関数を最小にする上流位置の断面温度分布が得られたならば、その位置から下流へ向かって操業条件に沿った冷却計算を再度実施して、最終凝固位置・形状の予測精度を上げることができる。
Ｓｔｅｐ１０３における、上流位置の断面温度分布の具体的修正方法の一例を以下に示す。
【００３４】
まず、幅方向を計算メッシュより粗い指定した数で分割し、分割区間は一定温度として近似する方法で幅方向表面温度を与え、これを求める変数とする。
次に、厚み方向の分布は最初に計算した鋳片温度の、指定された上流位置の厚み方向の分布を２次関数近似した関数を用いて厚み方向中央部までの温度を決定するものとした。なお、ここでは２次関数近似をしているが、厚み方向の温度分布は、表面冷却の状況に応じて計算で得られた分布形状をそのまま利用しても良いし、適切な修正を行って用いても良い（具体的方法として、厚み方向のメッシュ間の温度比率を保存する方法などが考えられる）。
【００３５】
また、用いる最適化手法は、非線形最適化手法ならばどんな手法でもかまわない。例えば、逐次２次計画法などが考えられる。そして、評価関数には、機端指定場所の幅方向温度分布実測データと、同じ位置の表面温度計算結果の誤差面積を用いたり、分割した幅方向の温度誤差の二乗和などが考えられる。このほか収束条件に温度制約を与えて、観測データと計算データの誤差が適切に温度範囲に入ることを制約として与えることも可能である。さらに、変数である上流位置の表面温度や厚み方向の中心温度にも上下限制約を入れることもできる。
【００３６】
本実施形態では、更に、Ｓｔｅｐ１０５にて、上記予測した鋳片幅方向の最終凝固形状から、最短凝固完了位置及び最長凝固完了位置を求め、最短凝固完了位置と最長凝固完了位置との差、即ち両者間の距離に応じて、この差が設定長さ以下まで小さくなるように、次の（１）〜（３）のいずれかの処理を行う。
（１）リニア型交流移動磁場発生装置４０によって磁場を印加する、または磁場の強度若しくは印加パターンを変更し、鋳型内の溶鋼流動を調整する。
（２）２次冷却の幅切り量を変更する。
（３）リニア型交流移動磁場発生装置４０により鋳型内の溶鋼流動を調整すると同時に２次冷却の幅切り量を変更する。
【００３７】
（実施例）  
本発明に基づく第１実施形態を適用した具体例を次に説明する。
図４は、機端の放射温度計計測位置の表面温度の予測値と実測値との比較図である。
この例は、最適化計算すなわち上流温度分布の修正を行っていない例であり、表面温度の実測と計算で温度の値に差が生じており、幅方向の分布の仕方も異なっていることが分かる。このような状況では計算結果からＣＥ位置形状を予測しても実態と合っているという保証はない。
これに対して、図５は、本発明に係る最終凝固予測方法を適用した予測値と実測値との比較図である。前述のアルゴリズムに従い、幅方向の変数を１５点にして、最適化計算（逐次２次計画法）を行い実測値と計算値の誤差最小となるように、上流境界でのスラブ断面温度分布を修正したものである。
【００３８】
ここで、温度合わせこみに用いる幅方向の変数（幅方向メッシュ）については、点の間隔が５０〜１００ｍｍであれば良い。本例では、半幅１０００ｍｍに対して１５点としたので、点の間隔が約７０ｍｍである。これは、内部での幅方向伝熱があるため、表面に現れる計測温度も幅方向において５０〜１００ｍｍ以下のピッチとすると、極端な差が発生しないためである。一方、細かいピッチに設定すると、計算負荷が増大し、所望の計算時間内に計算が終了しないケースが発生するといった問題がある。
表面温度の計算結果は全般に上昇し、温度計測点のある部分では数値計算結果と一致する温度計算が実現されている。評価関数で指定した表面温度の差が着実に小さくなるような計算が、非線形最適化計算で実現できることが分かる。
【００３９】
そして、図６は、クレータエンド位置・形状の変化を示す図である。図６（ａ）は、図４に対応する最適化前、図６（ｂ）は、図５に対応する最適化後のＣＥ位置をそれぞれ示すものであり、横軸はメニスカスからの距離、そして縦軸は幅方向位置で凝固完了位置を示している。
最初の計算温度が実測表面温度より低いため、最適化計算によって温度を修正することで計算温度が上昇し、その結果クレータエンド位置も下流に伸びる結果となっている。このように、表面温度計測位置での計算結果と実測値が一致するならば、スラブ内部の温度状態によってきまるＣＥ位置・形状の予測の妥当性が期待される。
【００４０】
このように、高精度にＣＥ位置・形状が予測できるならば、鋳造条件（スプレー条件、軽圧下条件、鋳造速度、モールド電磁攪拌強度など）を様々変更し、この形状がどのように変化していくかを把握することができる。これによって、クレータエンド形状がフラットで中心偏析の少ない鋳片製造条件を定めることができ、優れた品質のスラブを提供することが可能になる。  
【００４１】
本実施形態では、更に、上記予測した鋳片幅方向の最終凝固形状から、最短凝固完了位置及び最長凝固完了位置を求め、最短凝固完了位置と最長凝固完了位置との差、即ち両者間の距離に応じて、この差が設定長さ以下まで小さくなるように、現在の操業状態での各装置の操作量の余裕等を考慮して、次の（１）〜（３）のいずれかの処理を行う。
（１）リニア型交流移動磁場発生装置４０によって磁場を印加する、または磁場の強度若しくは印加パターンを変更し、鋳型内の溶鋼流動を調整する。
（２）２次冷却の幅切り量を変更する。
（３）リニア型交流移動磁場発生装置４０により鋳型内の溶鋼流動を調整すると同時に２次冷却の幅切り量を変更する。
【００４２】
具体的には、鋳片５の幅方向の短辺面寄りに最長凝固完了位置が存在する場合には、浸漬ノズルからの吐出流を減速させるように移動磁場を印加するかこの磁場強度を強くする、或いは、幅切り量を小さくする。逆に、鋳片５の幅方向の中央部寄りに最長凝固完了位置が存在する場合には、浸漬ノズルからの吐出流を増速させるように移動磁場を印加するかこの磁場強度を強くする、或いは、幅切り量を大きくして対処する。鋳型内の溶鋼流動は浸漬ノズルからの吐出流により左右されているので、吐出流の流速を制御することにより鋳型内溶鋼の全体の流動を制御することができる。幅切り量を小さくする場合、幅切り量をゼロ即ち幅切りしないで凝固完了位置長さを調整してもよいが、特に、直送圧延のための鋳片５を鋳造している場合には、鋳片５のコーナー部の温度を確保する観点から幅切り量の最小量を１００ｍｍ程度とすることが好ましい。
【００４３】
通常、最短凝固完了位置及び最長凝固完了位置の鋳片幅方向位置は鋳造中にも変化する。しかし、スプレーノズル６０の詰まりなどがない状態で鋳片５を冷却している場合には、一般的に最短凝固完了位置は鋳片幅中央部に存在し、一方、最長凝固完了位置は、鋳片短辺面から２００ｍｍ前後離れた位置に存在することが多い。そのため、凝固完了位置の幅方向形状は図２７に示すようなＷ型になっている。但し、この場合に凝固完了位置形状は鋳片５の中心に対して左右で対称ではなく、図２７に示すように幅方向左右で差が生じることが多い。このような場合に、最短凝固完了位置と最長凝固完了位置との差は厳密には図中の差Ｌ１であるが、磁場の強度及び印加パターン、或いは、幅切り量を変更する際に、差Ｌ１及び差Ｌ２のどちらを基準としてもよい。このような場合には、どちらを基準としても溶鋼流動及び幅切り量の対応処置は同様になるからである。
【００４４】
加えて更に中心偏析を軽減するために鋳片５を軽圧下する場合には、最短凝固完了位置が連続鋳造機の軽圧下帯１６の中央部ないし出口側となるように鋳造速度及び２次冷却水量を調整し、更に、移動磁場による鋳型内溶鋼の流動制御または幅切り量の調整若しくは両者を調整して、最短凝固完了位置と最長凝固完了位置との差を小さくさせ、最長凝固完了位置を軽圧下帯１６の範囲内に制御する。この場合、最短凝固完了位置と最長凝固完了位置との差は小さいほど中心偏析が軽減されるため、最短凝固完了位置と最長凝固完了位置との差を２ｍ以下に制御することが好ましい。
以上説明したように、本発明によれば鋳片幅方向の凝固完了位置の形状を平坦化しながら鋳片５を製造することが可能であり、中心偏析の改善並びに連続鋳造機の生産性の向上等の副次的効果を得ることができる。
【００４５】
（第２実施形態）  
次に、本発明に基づく第２実施形態について図面を参照して説明する。
図７は、本発明に基づく鋳片５の凝固状態推定装置が適用される連鋳機の一例を示す概要図である。図７では、連鋳機として垂直曲げ型連鋳機を例示している。但し、図１と同じものには同一の符号を使用している。
【００４６】
（連鋳機の構成）  
図７に示すように連鋳機では、タンディッシュ１の下方に鋳型２が設けられ、タンディッシュ１の底部に鋳型２への溶鋼供給口となる浸漬ノズル３が設けられている。鋳型２の下方には、複数のサポートロール６が設置され、その複数のサポートロール６に沿って鋳片５が所定の引抜き速度で引き抜かれる。符号７〜１５は、それぞれ分割された冷却ゾーンであり２次冷却ゾーンを構成する。その各冷却ゾーンには複数のスプレーまたはエアミストスプレー用ノズルなどの冷却ノズル（不図示）が配置されており、各冷却ノズルから鋳片５の表面に２次冷却水が噴霧されることで、目標とする鋳片５の２次冷却が実施される。なお、図７では、反基準面側（上面側）の冷却ゾーンをａで表示し、基準面側（下面側）をｂで表示している。また図７では冷却ゾーンが合計９ゾーンの場合を例示しているが、ゾーン数はこれに限定されない。実際の連鋳機のゾーン数は、機長などによって、いくつに分割されるかは様々である。
【００４７】
また鋳片５を軽圧下するための、圧下ロール（軽圧下ロール）が設置されている。すなわち、本実施形態の連続鋳造機は、図１に示すように、サポートロール６の一部として鋳片５を軽圧下するための軽圧下帯１６が設置されている。軽圧下帯１６は複数組のサポートロール６で構成され、対向するサポートロール６のロール間の間隔が鋳片５の鋳造方向下流側に向かって徐々に狭くなるように設定され、鋳片５に対して圧下力を付加することの可能な構造になっている。なお、軽圧下帯１６とは、対向するサポートロール６のロール間の間隔（「ロール間隔」と云う）が鋳片５の鋳造方向下流側に向かって徐々に狭くなるように設定され、鋳片５に対して圧下力を付与することの可能なサポートロール６の群である。
【００４８】
また上記鋳型及びその周りの構造は、上記第１実施形態と同様である（図２２及び図２３参照）。
すなわち、鋳型長辺２ａの背面に４基の移動磁場発生装置４０が配置され、それぞれの移動磁場発生装置４０は電源（図示せず）と結線されて、移動磁場制御部からの指令に基づき、電源から供給される電力により、移動磁場発生装置４０から印加される磁場強度及び磁場移動方向がそれぞれ個別に制御されるようになっている。
【００４９】
この移動磁場発生装置４０により印加される磁場は移動磁場であり、浸漬ノズル３からの溶鋼吐出流３１に制動力を与えるべく磁場を印加する場合には、図２４に示すように、移動磁場の移動方向を鋳型短辺２ｂ側から浸漬ノズル３側とし、一方、浸漬ノズル３からの溶鋼吐出流３１に加速力を与えるべく磁場を印加する場合には、図２５に示すように、移動磁場の移動方向を浸漬ノズル３側から鋳型短辺２ｂ側とする。なお、図２４及び図２５は、磁場の移動方向を鋳型２の真上から示した図であり、図中の矢印が磁場の移動方向を表している。
【００５０】
また幅切りのための２次冷却スプレーノズル６０を、第１実施形態と同様な構成で備える（図２６参照）。
また、鋳片長手方向における予め設定した１箇所に対し、温度分布計測手段を構成する温度計４ｂが配置されている。温度計４ｂは、機内における鋳片５の幅方向表面温度分布を計測する。温度計４ｂとしては、直接温度分布を計測できる放射温度計やサーモグラフィが例示でき、幅方向温度分布が計測可能であればどのような計器でも構わない。
なお、図７においては、鋳片長手方向に沿った２箇所に対し、それぞれ温度分布計測手段を構成する温度計４ａ、４ｂが配置されている場合を例示している。これは、後述の第３実施形態で用いる２つの温度計４ａ、４ｂを図７に併せて図示しているためである。もちろん、本第１実施形態で使用する温度計が符号４ａの温度計であっても良い。
【００５１】
符号２０は、連鋳制御部である。
連鋳制御部２０は、２次冷却制御部２０Ａと、凝固状態推定部２０Ｂと、移動磁場制御部２０Ｃと、２次冷却幅切り制御部２０Ｄと、を備える。
２次冷却制御部２０Ａは、製造管理用制御部２１からの指令に基づき、上記各冷却ゾーンでの２次冷却を制御する。例えば各冷却ゾーンでの出側温度がその位置での目標温度となるように冷却条件が設定される。この冷却条件は、凝固状態推定部２０Ｂにも入力される。
【００５２】
凝固状態推定部２０Ｂは、凝固状態推定部本体２０Ｂａと熱流束分布補正部２０Ｂｂとを備える。
凝固状態推定部本体２０Ｂａは、少なくとも２次冷却の冷却条件に基づき熱流束を求めつつ、その求めた熱流束を使用した熱伝達モデルによって、鋳片５の凝固状態（温度状態）を推定する。
【００５３】
また、熱流束分布補正部２０Ｂｂは、凝固状態推定部本体２０Ｂａで使用する熱流束の幅方向分布を補正する。具体的には、上記温度計４ｂの計測位置における上記熱伝達モデルによって計算した鋳片表面の推定温度と、上記温度計４ｂで計測した鋳片幅方向の表面温度分布とが一致するように、上記熱流束の鋳片幅方向の熱流束分布を補正する。
なお、上記凝固状態推定部本体２０Ｂａは、上記熱流束分布補正部２０Ｂｂで補正係数が変更される度に、再度作動して、再計算を実施することで出力値を修正する。
【００５４】
ここで、通常の連続鋳造の２次冷却計算は、例えば、鋳片長手方向（鋳造方向）に沿って単位長さでスライスされた鋳片断面を考え、鋳造中のストランド内の場所に応じて、水冷、空冷、ミスト冷却、ロール抜熱などからなる２次冷却条件によるスラブ表面での境界条件を示す式（２）に基づき熱流束を求め、その求めた熱流束を使用して、式（４）の２次元伝熱方程式を解くことで実施される。
【００５５】
【数２】
2014036999.tif 000004
【００５６】
ただし、式（２）中の温度に関する値であるφは、下記の式（３）で表すことが出来る。このため、式（２）を後述の式（４）に適用する際に、温度は式（３）のような置き換えを行っている。
【００５７】
【数３】
2014036999.tif 000005
【００５８】
ここで、
Ｑ  ：熱流束
κ  ：熱伝導率
κｄ：基準温度での熱伝導率
ｈ  ：熱伝達係数
Ｔ  ：モデル表面温度
Ｔａ：雰囲気温度
である。
【００５９】
【数４】
2014036999.tif 000006
【００６０】
ここで、
ｃ：比熱
ρ：密度
κ：熱伝導率
Ｔ：温度
ｔ：時間
ｘ、ｙ：座標
である。
【００６１】
そして、式（２）における熱伝達係数ｈは、水冷、空冷、ミスト冷却などの冷却方式、冷却操作量、ロール抜熱量などの２次冷却条件によって決定される。上記（２）式に基づく（４）式による２次冷却計算によって、鋳片５の内部温度分布を求め、更にその内部温度分布と溶鋼成分で決定される固相線温度から完全凝固位置を算出する。
また、上記（２）〜（４）式を用いて、スライスされた単位長さの断面を鋳片長手方向に沿って連続的に次々と発生させ、計算することによって、鋳造速度変化時などの非定常における温度計算も実現することができる。現在計算機能力が飛躍的に向上しており、水冷実績データ、鋳造速度、タンディッシュ溶鋼温度などの操業条件をオンラインで取り込み、リアルタイムで２次冷却計算、最終凝固計算が可能である。
【００６２】
本実施形態では、上記２次冷却条件による境界条件による熱流束の式として、（２）式の代わりに下記（５）式を使用する。
Ｑｉｊ  ＝ｄｉｈ（Ｔ  −Ｔａ）  ・・・（５）  
ここで、
ｄｉ  ：熱伝達係数の補正係数（初期値は「１」）
ｉ  ：幅方向補正位置
ｊ  ：長手方向位置
である  
【００６３】
次に、上記凝固状態推定部２０Ｂの処理について、図８を参照して説明する。
本実施形態においては、前述の２次冷却モデル（熱伝達モデル）の表面温度計算値と幅方向の表面温度実測値を用いて、２次冷却計算に用いるパラメータを調整することで鋳片５の温度分布を推定し、最終凝固位置・形状を推定する。具体的には２次冷却位置での幅方向の熱流束分布、もしくは熱伝達係数分布を補正するパラメータである補正係数ｄｉの修正を行う。
【００６４】
本実施形態に用いる実測する温度計４ｂの位置は機内最終凝固位置に近い位置の鋳片表面温度であるのが、より望ましいが、原理的には長手方向位置のどの位置でも構わない。
先ずステップＳ１０にて、凝固状態推定部本体２０Ｂａは、上述のような処理によって、２次冷却計算を行う。上記補正係数ｄｉは、初期値として「１」が設定されている。
２次冷却計算は、上記（５）式及び（４）式を用いて、まず鋳造方向単位長さの２次元断面スライス１枚について、そのときの鋳造履歴に応じた鋳造速度で温度を計算する。そのスライスされた単位長さの断面を鋳片長手方向に沿って連続的に次々と発生させ、計算する。
【００６５】
次に、ステップＳ２０にて、温度計４ｂによる表面温度観測の計測位置における鋳片表面温度（幅方向の温度分布）を、ステップＳ１０による２次冷却計算による計算から求める。
次に、ステップＳ３０では、連続的に入力する温度計４ｂの計測値から計測位置における実測した鋳片幅方向の温度分布を求める。例えば予め設定した時間間隔における計測値の平均値を、実測した鋳片幅方向の温度分布とする。
【００６６】
次に、ステップＳ４０では、熱流束分布補正部２０Ｂｂが、ステップＳ２０で求めた鋳片表面温度の計算値（推定温度）と、ステップＳ３０で求めた温度計４ｂが計測した表面温度実測値との差が予め設定した閾値以上か否かを判定する、閾値以上の場合にはステップＳ５０に移行する。閾値未満の場合には、ステップＳ６０に移行して、２次冷却計算の再計算を終了して、補正後の２次冷却計算に基づき最終凝固位置及び最終凝固形状（プロフィール）を求める。
ここで、鋳片幅方向の補正点ｎを複数、例えば２０点（ｎ＝２０）に設定し、その各補正点位置において、推定温度と実測値との偏差を求め、その偏差の最大値が上記閾値以下か否かを判定する。
【００６７】
一方、ステップＳ５０では、熱流束分布補正部２０Ｂｂが、ステップＳ２０で求めた鋳片表面温度の計算値と、ステップＳ３０で求めた温度計４ｂが計測した表面温度実測値との差が小さく若しくはゼロとなるように、上記補正係数ｄｉ（ｉ＝１〜ｎ）を変更する。上記補正係数ｄｉを変更したらステップＳ１０に移行して、２次冷却計算の再計算を実施する。
なお、幅方向熱伝達係数ｈの補正係数ｄｉの変更は、長手方向の冷却ゾーンでは一律でされるものとする。これは幅方向に計測可能な温度計４ｂが長手方向の一箇所のみに設置するとして、便宜的に長手方向で一律変更としている。
【００６８】
具体的な計算方法としては、指定場所の幅方向温度分布実測データと、同じ位置の表面温度計算結果の誤差面積を評価関数として、その評価関数値が小さくなるように、つまり誤差面積が最小になるように計算を行えばよい。手法としては一般的な最適化手法を用いれば良い。また補正係数に制約を設ける場合には、例えば逐次２次計画法などの非線形最適化手法を用いると良い。
【００６９】
また、移動磁場制御部２０Ｃは、凝固状態推定部２０Ｂが推定した凝固状態の情報に基づいて、磁場力指令を決定して、鋳型内磁場力を制御する。移動磁場制御部２０Ｃは、推定された鋳片幅方向の最終凝固形状から、最短凝固完了位置及び最長凝固完了位置を求め、最短凝固完了位置と最長凝固完了位置との差、即ち両者間の距離に応じて、この差が設定長さいかまで小さくなるように、リニア型交流移動磁場発生装置４０によって磁場を印加する、または磁場の強度若しくは印加パターンを変更し、鋳型内の溶鋼流動を調整する。
【００７０】
具体的には、鋳片５の幅方向の幅方向の短辺面寄りに最長凝固完了位置が存在する場合には、浸漬ノズルからの吐出流を減速させるように移動磁場を印加するかこの磁場強度を強くする。逆に、鋳片５の幅方向の中央部寄りに最長凝固完了位置が存在する場合には、浸漬ノズルからの吐出流を増速させるように移動磁場を印加するかこの磁場強度を強くする。鋳型内の溶鋼流動は浸漬ノズルからの吐出流により左右されているので、吐出流の流速を制御することにより鋳型内溶鋼の全体の流動を制御することができる。
【００７１】
２次冷却幅切り制御部２０Ｄは、凝固状態推定部２０Ｂが推定した凝固状態の情報に基づいて、幅切り量を決定して製造管理用制御装置４１へ出力し、製造管理用制御装置４１で制御する。製造管理用制御装置４１は、２次冷却幅切り制御部２０Ｄが出力した幅切り量に基づき、幅切りの調整を行う。２次冷却幅切り制御部２０Ｄは、推定された鋳片幅方向の最終凝固形状から、最短凝固完了位置及び最長凝固完了位置を求め、最短凝固完了位置と最長凝固完了位置との差、即ち両者間の距離に応じて、この差が設定長さ以下まで小さくなるように、２次冷却の幅切り量を変更するための幅切り量を決定する。
【００７２】
具体的には、鋳片５の幅方向の短辺面寄りに最長凝固完了位置が存在する場合には、幅切り量を小さくする。逆に、鋳片５の幅方向の中央部寄りに最長凝固完了位置が存在する場合には、幅切り量を大きくして対処する。鋳型内の溶鋼流動は浸漬ノズルからの吐出流により左右されているので、吐出流の流速を制御することにより鋳型内溶鋼の全体の流動を制御することができる。幅切り量を小さくする場合、幅切り量をゼロ即ち幅切りしないで凝固完了位置長さを調整してもよいが、特に、直送圧延のための鋳片５を鋳造している場合には、鋳片５のコーナー部の温度を確保する観点から幅切り量の最小量を１００ｍｍ程度とすることが好ましい。
【００７３】
ここで、通常、最短凝固完了位置及び最長凝固完了位置の鋳片幅方向位置は鋳造中にも変化する。しかし、スプレーノズル６０の詰まりなどがない状態で鋳片５を冷却している場合には、一般的に最短凝固完了位置は鋳片幅中央部に存在し、一方、最長凝固完了位置は、鋳片短辺面から２００ｍｍ前後離れた位置に存在することが多い。そのため、凝固完了位置の幅方向形状は図２７に示すようなＷ型になっている。但し、この場合に凝固完了位置形状は鋳片５の中心に対して左右で対称ではなく、図２７に示すように幅方向左右で差が生じることが多い。このような場合に、最短凝固完了位置と最長凝固完了位置との差は厳密には図中の差Ｌ１であるが、磁場の強度及び印加パターン、或いは、幅切り量を変更する際に、差Ｌ１及び差Ｌ２のどちらを基準としてもよい。このような場合には、どちらを基準としても溶鋼流動及び幅切り量の対応処置は同様になるからである。
ここで、上記移動磁場制御部２０Ｃが行う磁場制御、及び２次冷却幅切り制御部２０Ｄが行う２次冷却幅切り制御の少なくとも一方の制御を実行すれば良い。
【００７４】
加えて更に中心偏析を軽減するために鋳片５を軽圧下する場合には、最短凝固完了位置が連続鋳造機の軽圧下帯１６の中央部ないし出口側となるように鋳造速度及び２次冷却水量を調整し、更に、移動磁場による鋳型内溶鋼の流動制御または幅切り量の調整若しくは両者を調整して、最短凝固完了位置と最長凝固完了位置との差を設定長さ以下まで小さくさせ、最長凝固完了位置を軽圧下帯１６の範囲内に制御する。この場合、最短凝固完了位置と最長凝固完了位置との差は小さいほど中心偏析が軽減されるため、最短凝固完了位置と最長凝固完了位置との差を２ｍ以下に制御することが好ましい。
【００７５】
（２次冷却計算について）
上述の２次冷却計算について、以下に補足説明を行う。
通常の連続鋳造の２次冷却計算は、例えば、鋳片長手方向（鋳造方向）に沿って単位長さでスライスされた鋳片断面を考え、鋳造中のストランド内の場所に応じて、水冷、空冷、ミスト冷却、ロール抜熱などからなる２次冷却条件によるスラブ表面での境界条件を示す上記式（２）に基づき熱流束を求め、その求めた熱流束を使用して、上記式（４）の２次元伝熱方程式を解くことで実施される。
【００７６】
ここで、式（４）で示される２次元熱伝導方程式は、鋳片断面において、スラブの鋳造方向には熱伝導が無いものと仮定した式である。
一般に比熱、密度、熱伝導率の物性値は鋳片の温度変化とともに変化するので、物性値を温度の関数として変化させて、式（４）を解く必要がある。物性値に温度依存性がある場合、式（４）はこのままでは差分式に展開できない。
そこで、実際の計算では公知の手法である「含温度-変換温度法」を用いて、温度を以下のように置き換えて線形化している。
【００７７】
【数５】
2014036999.tif 000007
【００７８】
そして、式（６）、（７）を式（４）に代入すると、下記式（８）となる。
【００７９】
【数６】
2014036999.tif 000008
【００８０】
この（８）式を差分化することにより、スライス毎の伝熱計算が数値解析可能となる。
ここで、スライスの内部点と表面点で差分式が異なる。
スラブ表面では、下記（９）式で表されるとし、
【００８１】
【数７】
2014036999.tif 000009
【００８２】
【数８】
2014036999.tif 000010
【００８３】
これら式（９）（１０）を踏まえ、式（８）を内部点、表面点のそれぞれで差分化（離散化）すると、下記式となる
【００８４】
【数９】
2014036999.tif 000011
【００８５】
また、上記式では、ｌは計算時間ステップを表し、ｌの各値から、次の計算ステップ（時間）の（ｌ＋１）の値を求めている。
これら（１１）、（１２）の差分化式を用いて差分化法により実際の伝熱計算を行う。
この実際の計算過程では、以下のような（１）〜（９）の手続きを踏んで３次元計算をトレースしている。
（１）解析開始とともに１枚の２次元シートがモールドに入り進んでいく。
（２）このシートが外部の境界条件と２次元内部の熱伝導のみで計算されていく。（進行方向の熱伝導は考えない。）
（３）途中で、速度のデータにより各時刻で速度が変化していく。
（４）途中で、外部冷却パターンデータにより、スプレーパターンが切り替わる。
（５）この１枚のシートが、解析時間の終了時刻まで計算される。
（６）次のシートに移ったとき、入力に合わせ物性値、初期温度を変える。
（７）１枚のシートの計算が終了したら、タイムステップの時間だけ離れて次のシートの計算を開始し解析時間終了時刻まで計算する。
（８）以上の計算を各シートにつき、引き抜き終了時刻まで行う。
（９）途中必要に応じてファイル出力を行う。
【００８６】
[メッシュ分割について]
上記伝熱計算の演算は、スラブ内の熱伝導を差分法を用いて解析しており、また、構造的対象性より厚み方向１／２の部分を解析対象としている。例えば、短辺、長辺を、m分割、n分割した場合には、メッシュは図９のようになる。
[使用する熱伝達係数について]
また式（９）における熱伝達係数ｈは、水冷、空冷、ミスト冷却などの冷却方式、冷却操作量、ロール抜熱量などの２次冷却条件によって決定される。また熱伝達係数ｈは冷却方法（水のみ、水と空気、空気のみ、およびそれぞれの流量）に従い、計算式を変更する。
実際に使用する抜熱は、これらと放射冷却を比較して、より大きい値を採用している。
【００８７】
[固相率について]
固相率の計算は、各セルの温度が、液相線温度よりも下に有る時は固相率＝１、固相線温度よりも上に有る時は固相率＝０、液相線温度と固相線温度の間にある時は、下記式としている。
【００８８】
【数１０】
2014036999.tif 000012
【００８９】
[モールド内での抜熱計算について]
モールド内ではスライスのモールド通過時間により表面抜熱量を決定している。
なお、抜熱は長辺、短辺ともに均一として決定する。
[計算条件の例について]
計算条件は例えば次のように設定する。
・シミュレーション時間刻み：０．０２ｓｅｃ
・鋳造速度：１．４ｍｐｍ
・解析厚：１２５ｍｍ（半厚、全厚２５０ｍｍ）
・解析幅：１０５０ｍｍ（半幅、全幅２１００ｍｍ）
・雰囲気温度：３０℃
・２次冷却水温度：２８℃
・溶鋼温度：１５５５℃  
・基準温度での熱伝導率：対象とする材の成分に基づき決定
・上記成分から求めた液相温度、固層温度：実験その他で決定
・変換温度φ−温度の関係：実験その他で決定
・含熱量Ｈ−温度の関係：実験その他で決定
・密度ρ−温度の関係：実験その他で決定
・メッシュ幅方向分割数の例
幅（ｎ）＝６６
厚（ｎ）＝２５  
【００９０】
（動作その他）  
図１０は本実施形態による幅方向の熱流束分布の補正を実施することなく、表面温度計測時の操業条件を取り込んだ上で、２次冷却計算のみを用いて、温度計設置位置（計測位置）でのモデル計算温度と実測温度を比較した図である。図１０では、鋳片５の幅方向中央から片側の状態を図示している。後述の図１１〜１４等においても同様である。
この図１０に示すように計算温度（推定温度）の温度分布は鋳片幅方向にフラットであり、また表面温度実測値との間に差が生じている、このため、計算温度と実測温度とでは、幅方向の分布の仕方も異なっている。このような状況では計算結果から最終凝固位置形状を予測しても実態と合っているという保証はない。
【００９１】
これに対する本実施形態を適用した場合の例を図１１に示す。図１１は、幅方向補正点を２０メッシュ（ｎ＝２０）として、最適化計算を行い実測値と計算値の誤差が小さくなるように、幅方向の熱伝達係数の倍率を修正（ｄｉを調整）したときの表面温度の計算結果の例を示す図である。またこのときの、補正前後の熱伝達係数の補正倍率（補正係数ｄｉの値）を図１２に示す。
【００９２】
演算においては、メッシュ毎にモデルによる温度計測と実測の温度平均とをそれぞれ算出して、演算に用いている。結果、図１２のように熱伝達係数の補正倍率を鋳片幅方向で変更することで、温度計測点のある部分では数値計算結果と一致する温度計算が実現されている。評価関数で指定した表面温度の差が着実に小さくなるような計算が最適化計算で実現できることが分かる。
この２つの場合（図１０及び図１１参照）における、最終凝固の位置（ＣＥ位置）および形状を求めたものが図１３（比較例）及び図１４（実施例）である。図１３及び図１４は、縦軸が鋳型２からの鋳片長手方向の距離、横軸が鋳片幅方向位置における凝固完了位置を示している。
【００９３】
図１３（比較例）では、幅方向温度分布がフラットな計算温度に基づいているため、最終凝固形状は端部を除いて凹凸がなく、フラットになっている。一方、図１４（実施例）の幅方向の表面実測温度を用いて幅方向の熱伝達係数を補正した場合では、幅方向の凹凸を表現できており、かつ表面温度分布が一致しているため、現実に近い最終凝固状態を表現できていると考えられる。このように、表面温度計測位置での計算結果と実測値が一致するならば、スラブ内部の温度状態によって決まる最終凝固位置および形状の推定精度向上が期待される。
このように、表面温度計測位置での計算結果と実測値が一致するならば、鋳片内部の温度状態によって決まる最終凝固位置・形状の推定値の妥当性がより向上する。
【００９４】
以上のように、温度計４ｂによる計測位置における幅方向のモデル表面温度を、実測表面温度に基づき熱伝達係数の分布を補正することで、実測表面温度に一致若しくは近づける。この結果、より実際の操業状態を反映することが可能となり、最終凝固位置・形状の推定精度を上げることが実現できる。
ここで、上記実施形態では、熱伝達係数を調整することで熱流束の分布を補正しているが、他のパラメータを調整することで、熱流束の幅方向分布を補正しても良い。
【００９５】
また、上記求めた最終凝固位置・形状の予測結果に基づき、２次冷却条件、軽圧下条件、鋳造速度、鋳型電磁攪拌強度を操作して、最終凝固位置や形状を、予め設定した目標位置や目標形状に近づくように制御して、能率や品質の向上を図っても良い。
更に本実施形態では、上記推定した鋳片幅方向の最終凝固形状から、最短凝固完了位置及び最長凝固完了位置を求め、最短凝固完了位置と最長凝固完了位置との差、即ち両者間の距離に応じて、この差が設定長さ以下まで小さくなるように、磁場制御及び幅切り制御の少なくとも一方の制御を実施する。
【００９６】
加えて更に中心偏析を軽減するために鋳片５を軽圧下する場合には、最短凝固完了位置が連続鋳造機の軽圧下帯１６の中央部ないし出口側となるように鋳造速度及び２次冷却水量を調整し、更に、移動磁場による鋳型内溶鋼の流動制御または幅切り量の調整若しくは両者を調整して、最短凝固完了位置と最長凝固完了位置との差を小さくさせ、最長凝固完了位置を軽圧下帯１６の範囲内に制御する。
これによって、本発明によれば鋳片幅方向の凝固完了位置の形状を平坦化しながら鋳片５を製造することが可能であり、中心偏析の改善並びに連続鋳造機の生産性の向上等の副次的効果を得ることができる。
【００９７】
（変形例）
上述の図１１〜図１４においては、また熱伝達係数の補正係数ｄｉの値（補正倍率）は、複数の冷却ゾーンの各ゾーンに対し一律に変更している。
具体的には、式（２０）に基づき補正係数ｄｉの計算を行っている。
補正係数更新値
＝(モデル温度-実測温度)×ゲイン＋補正係数前回値  ・・・（２０）
更にこれを拡張して、式（２１）に示すように、長手方向の冷却ゾーン毎に個別に調整可能（設定変更可能）としても良い。
冷却ゾーンｎの補正係数更新値
＝(モデル温度-実測温度)×ゲインn＋（冷却ゾーンｎの補正係数前回値）
・・・（２１）
ここでｎは冷却ゾーンの番号を示す。
【００９８】
式（２１）では、冷却ゾーンによってゲインｎを変更している。
ゲインｎは、例えば、基準として設定したゾーンに対するゲインを基準ゲインとし、その基準として設定したゾーンよりも冷却が強いゾーンでは、基準ゲインよりも大きな値にゲインｎを設定すると共に、基準として設定したゾーンよりも冷却が弱いゾーンでは、基準ゲインよりも小さな値にゲインｎを設定する。
このように冷却ゾーン毎に個別に調整する場合には、冷却ゾーン毎に冷却ムラがある場合などがあっても、精度良く最終凝固位置・形状の予測結果を求めることが可能となる。
【００９９】
次に、本変形例の冷却ゾーン毎の個別の調整例について具体的に説明する。
本例では、温度計４ａを使用するケース場合を示す。
式（２０）を用いた補正では、表１に示すように冷却ゾーンの全ゾーン共通のゲインｎを用いている。
【０１００】
一方、式（２１）を用いた補正では、表２に示すようにゾーン毎のゲインｎの調整を実施している。例としての表２でのゲインの数値は、冷却の強い７ａ−８ａのゾーンでは冷却による温度ムラの発生が大きいとしてゲインｎを大きく、また冷却が弱めの９ａ−１３ａのゾーンでは冷却による温度ムラの発生が小さいとして補正用ゲインを小さく設定する。また温度計設置位置以降の１４ａ−１５ａのゾーンでは、補正用ゲインを０として、温度計による補正を実施しないとしている。
【０１０１】
【表１】
2014036999.tif 000013
【０１０２】
【表２】
2014036999.tif 000014
【０１０３】
これらのゲインｎ、および温度計４ａの同じ温度計測値を用いて、最終凝固位置の推定を行った結果を図１５に示す。
図１５に示されるように、同じ温度計値を使用した場合でも、変形例に基づき表２のようにゾーン毎に個別のゲインｎを使用した場合の方が最終凝固形状の山谷差が大きくなっている。これは温度計から遠く、かつ冷却の強いゾーンで強く表面温度の補正したためである。このように式（２０）のケースと比べ、調整の自由度が向上したことがわかる。これにより、更に実際に即した調整が可能となる。
【０１０４】
（第３実施形態）
次に、第３実施形態について図面を参照して説明する。なお、上記第２実施形態と同様な構成には同一の符号を付して説明する。
本実施形態の基本構成は、上記第２実施形態と同様である。
ただし、鋳片長手方向に沿って上記計測位置を２箇所以上設定し、その各計測位置でそれぞれ鋳片幅方向の表面温度分布を計測すると共に、各計測位置毎に、上記熱伝達モデルで推定した推定温度と上記計測した鋳片幅方向の温度分布とが一致するように、上記熱流束の鋳片幅方向の熱流束分布の補正を繰り返し、補正する度に、凝固状態推定部本体２０Ｂａによる２次冷却計算を再度実施する。
【０１０５】
本実施形態では、上記計測位置の設定を２箇所とした場合で説明するが、計測位置を３箇所以上としても良い。
本実施形態では、鋳片長手方向に沿って各計測位置を境界として区分し、計測位置を、上流側から第１の計測位置、第２の計測位置とした場合に、最上流から第１の計測位置までの計測区間、第１計測位位置から第２の計測位置までの計測区間・・のように、計測位置に基づき複数の計測区間に区分する。そして、各計測区間毎に熱伝達モデルの鋳造幅方向の熱流束分布を修正し、修正する毎にモデルを使用した計算をやり直す。
このとき、２つ目以降の計測区間では、直前の計測区間で求めた熱流束分布を初期値として使用する。
【０１０６】
本実施形態の凝固状態推定部２０Ｂでの熱伝達係数の補正処理について、図１６を参照して説明する。
図１６中のステップＳ１０〜Ｓ５０、Ｓ６０は、上記第１実施形態（図８）におけるステップＳ１０〜Ｓ５０、Ｓ６０と同じ処理を行う。なお、ステップＳ３０では、温度計４ａを採用し、温度計４ａの計測位置を温度比較位置とする。
なお、本実施形態にあっては、補正係数ｄｉの変更は、温度計設置間毎に、鋳片長手方向で一律でされるものとする。
【０１０７】
また、図１６中のステップＳ１１０〜ステップＳ１５０は、上記第１実施形態（図８）におけるステップＳ１０〜Ｓ５０と同じ処理を行う。なお、ステップＳ１３０では、温度計４ｂを採用し、温度計４ｂの計測位置を温度比較位置とする。
但し、ステップＳ１１０の計算における熱流束分布の初期値である補正係数ｄｉ（ｉ＝１〜ｎ）は、ステップＳ１０〜ステップＳ５０で補正した値とする。
【０１０８】
また、ステップＳ１１０の計算において、第１の計測位置〜第２の計測位置までの計測区間に対し、ステップＳ１５０で調整した補正係数ｄｉ（ｉ＝１〜ｎ）を反映する。
すなわち、ステップＳ１１０の計算においては、第１の計測位置までの範囲においては、補正係数ｄｉとしてステップＳ５０で求めた値を使用し、第１の計測位置〜第２の計測位置までの計測区間に対し、ステップＳ１５０で調整した補正係数ｄｉ（ｉ＝ｎ）を使用する。
その他の処理は上記第２実施形態と同様である。
【０１０９】
（動作その他）
第１の計測位置（温度計４ａの位置）までに対して、本実施形態を採用した場合の作用については、上記第１実施形態と同様である（図１０〜図１２を参照）。
また、図１７は、ステップＳ１０〜５０の処理による、温度計４ａの計測位置に基づく補正後の温度計４ａの計測位置における、スライス断面温度分布の例である。
この図１８に示すスライス断面温度分布に基づいて計算した温度計４ｂの計測位置での幅方向表面温度と、温度計４ｂの計測位置における実測温度とを比較すると、図１８に示すような結果となる。この図１８のように、温度計４ａの計測位置で幅方向温度分布を補正した場合でも若干のずれが生じている場合がある。
このずれを解消するため、前述温度計４ａの計測結果に基づく補正と同様に、温度計４ａ〜４ｂの計測位置間の区間内における幅方向の熱伝達係数の倍率（補正係数ｄｉの値）を温度計４ｂの計測結果に基づき修正することで、温度計４ｂの計測位置においては、図１９に示すような表面温度の計算結果を得ることが出来る。
【０１１０】
次に、温度計による計測値によって全く補正しない場合と２箇所の温度計４ａ，４ｂの各計測値によって本実施形態に基づき補正した場合とで、最終凝固の位置、および形状がどのように変わったかを求めてみたところ、それぞれ図２０（比較例）及び図２１（実施例）の結果を得た。
この図２０，図２１は、縦軸が鋳型２からの長手方向距離、横軸が幅方向位置で凝固完了位置を示している。ここでは、２箇所の温度計値を用いて２度のモデル温度補正を行うことで、計算温度が上昇し、その結果、最終凝固位置も機端側に伸びる結果となっている。このように、２箇所の表面温度計測位置での計算結果と実測値が一致するならば、スラブ内部の温度状態によって決まる最終凝固位置・形状の推定値の精度確保が期待できる。また温度計を３箇所以上設置して同様の手法を適用することにより更なる精度向上も期待できる。
【０１１１】
すなわち、鋳造条件の変更などの非定常な操作が発生した場合、冷却条件がダイナミックに変化するため、冷却履歴による鋳片５の温度分布変化をモデルで正確には表現するのは難しい。そして、上記のような非定常な操作が発生した場合、モデルと実際の鋳片温度分布との間にはずれが発生する可能性が高い。途中に幅方向温度計を設置してその値を用いることで、モデルのずれ分を補正はできるが、冷却条件変更が複数回繰り返された場合、鋳片長手方向一箇所の温度計の値での補正の場合には、温度計での計測位置より下流での冷却条件によるずれ分の補正ができず、最終凝固位置・形状の推定精度がその分だけ低下する可能性がある。また最終凝固位置より下流の一箇所に温度計を設置したとしても、温度計の位置よりも上流で発生した冷却条件の変動によるずれを十分には補正できない可能性がある。
【０１１２】
これに対し、本実施形態にあっては、以上の不都合を低減若しくは解消することが可能となる。
なお、以上の考えからすると、複数のゾーン毎に２次冷却制御が異なる場合には、その境界値位置に温度計を設置して、上記補正を実施することが好ましい。
【０１１３】
また前述のように従来計算と比べ、高精度に最終凝固位置・形状が観測できるから、シミュレーションにより鋳造条件（冷却条件、軽圧下条件、鋳造速度、鋳型電磁攪拌強度など）を様々変更し、この形状がどのように変化するかを把握することができる。これによって、最終凝固形状がフラットで中心偏析の少ない鋳片製造条件を定めることができる。例えば表面温度に基づいて計算した最終凝固位置・形状に応じて、幅方向に複数設置されたスプレー流量をスプレーごとに変更するなど２次冷却条件を変更することで、最終凝固位置や形状を、予め設定した目標位置や目標形状（最終凝固形状のフラット化など）に近づくように制御して、能率や品質の向上を図っても良い。
【０１１４】
更に本実施形態では、第１実施形態と同様に、上記推定した鋳片幅方向の最終凝固形状から、最短凝固完了位置及び最長凝固完了位置を求め、最短凝固完了位置と最長凝固完了位置との差、即ち両者間の距離に応じて、この差が設定長さ以下まで小さくなるように、磁場制御及び幅切り制御の少なくとも一方の制御を実施する。
加えて更に中心偏析を軽減するために鋳片５を軽圧下する場合には、最短凝固完了位置が連続鋳造機の軽圧下帯１６の中央部ないし出口側となるように鋳造速度及び２次冷却水量を調整し、更に、移動磁場による鋳型内溶鋼の流動制御または幅切り量の調整若しくは両者を調整して、最短凝固完了位置と最長凝固完了位置との差を小さくさせ、最長凝固完了位置を軽圧下帯１６の範囲内に制御する。
【０１１５】
これによって、本発明によれば鋳片幅方向の凝固完了位置の形状を平坦化しながら鋳片５を製造することが可能であり、中心偏析の改善並びに連続鋳造機の生産性の向上等の副次的効果を得ることができる。
その他の構成等については上記第２実施形態と同様である。
【符号の説明】
【０１１６】
２  鋳型
２ａ   鋳型長辺
２ｂ   鋳型短辺
３     浸漬ノズル
４，４ａ、４ｂ温度計
５    鋳片
２０   連鋳制御部
２０Ａ 次冷却制御部
２０Ｂ 凝固状態推定部
２０Ｂａ  凝固状態推定部本体
２０Ｂｂ  熱流束分布補正部
２０Ｃ 移動磁場制御部
２０Ｄ ２次冷却幅切り制御部
４０   移動磁場発生装置
６０   スプレーノズル
ｄｉ   補正係数
ｈ     熱伝達係数
【図１】
2014036999.tif 000015
【図２】
2014036999.tif 000016
【図３】
2014036999.tif 000017
【図４】
2014036999.tif 000018
【図５】
2014036999.tif 000019
【図６】
2014036999.tif 000020
【図７】
2014036999.tif 000021
【図８】
2014036999.tif 000022
【図９】
2014036999.tif 000023
【図１０】
2014036999.tif 000024
【図１１】
2014036999.tif 000025
【図１２】
2014036999.tif 000026
【図１３】
2014036999.tif 000027
【図１４】
2014036999.tif 000028
【図１５】
2014036999.tif 000029
【図１６】
2014036999.tif 000030
【図１７】
2014036999.tif 000031
【図１８】
2014036999.tif 000032
【図１９】
2014036999.tif 000033
【図２０】
2014036999.tif 000034
【図２１】
2014036999.tif 000035
【図２２】
2014036999.tif 000036
【図２３】
2014036999.tif 000037
【図２４】
2014036999.tif 000038
【図２５】
2014036999.tif 000039
【図２６】
2014036999.tif 000040
【図２７】
2014036999.tif 000041